Patent EP-3802720-A1 (EP)
Inventor: CORZANI ITALO
IPC: C09J123/14
Filed: 2019-05-20
Abstract: La présente invention concerne de nouvelles formulations adhésives thermofusibles qui présentent une aptitude au traitement nouvelle et excellente, même dans des processus à grande vitesse de ligne et à une température relativement basse, lesdites formulations étant particulièrement appropriées pour lier fortement des substrats qui présentent des ouvertures, des trous, des vides ou des pores, à la fois macroscopiques et microscopiques, comme des films en plastique perforés, à la fois avec une structure bidimensionnelle ou tridimensionnelle ; des substrats fibreux, à la fois tissés et non tissés ; des films en plastique poreux, et analogues, tous lesdits substrats mentionnés étant largement utilisés en particulier pour la fabrication d'articles d'hygiène absorbants. Lesdites nouvelles formulations thermofusibles comprennent, en tant que constituant principal ou même unique, au moins une composition polymère formée par deux polyoléfines, sensiblement non stéréospécifiques, comme le montre la faible valeur de leur enthalpie de cristallisation à l'instant zéro, lesdites polyoléfines ayant des masses moléculaires moyennes en nombre Mn qui ne diffèrent pas de plus d'environ 6 000 g/mol, ce chiffre étant la masse moléculaire moyenne en nombre desdites polyoléfines allant d'environ 3 000 g/mol à environ 30 000 g/mol. Les formulations adhésives thermofusibles selon la présente invention présentent une cristallinité à l'instant zéro qui est particulièrement faible, telle que mise en évidence par leur faible enthalpie de cristallisation initiale à partir de la masse fondue qui n'est pas supérieure à environ 12 J/g lorsqu'elle est mesurée par ACD à une vitesse de refroidissement de 1 °C/minute. De plus, ces adhésifs ont un faible taux de solidification autour de leur point de prise en masse rhéologique, qui n'est pas supérieur à environ 5 000 Pa/°C ; et un faible taux de diminution de leur paramètre rhéologique Tan Delta, toujours autour du même point de prise en masse, qui n'est typiquement pas supérieur à environ 0,5 (°C)-1.Les formulations adhésives thermofusibles décrites, lors du vieillissement dans le temps, présentent également une variation importante de leur teneur cristalline et de leurs paramètres rhéologiques principaux, ce qui améliore encore la force adhésive initiale et la cohésion déjà excellentes.En particulier, à l'état vieilli, c'est-à-dire après sept jours de vieillissement à 23 °C et 50 % d'humidité relative, leur faible enthalpie cristalline initiale augmente d'au moins environ 50 %, leur module d'élasticité à 23 °C et 1 Hz présente également une augmentation d'au moins 50 % également par rapport au G' analogue à l'instant zéro ; tandis que leur Tan Delta, à nouveau à 23 °C et 1 Hz, a une valeur vieillie qui est d'au moins 30 % inférieure à la valeur initiale du même Tan Delta. Dans un mode de réalisation préféré, les formulations adhésives thermofusibles selon la présente invention sont sensiblement exemptes d'additifs de faible masse moléculaire, tels que des agents collants, des plastifiants liquides classiques ou des cires. Dans un autre mode de réalisation préféré, lesdites formulations adhésives thermofusibles sont, plus généralement, sensiblement exemptes de composés polymères et oligomères qui découlent de monomères qui sont différents des mono-oléfines C2-C6, et en particulier exempts de monomères poly-insaturés, cycliques ou polycycliques et de monomères plus lourds que C6 en général, dont les résidus n'ayant pas réagi peuvent être toxiques, sensibilisants ou allergènes, comme par exemple l'isoprène, le pipérylène, le limonène et d'autres terpènes, le phénol, l'indène, la coumarone, le styrène et ses dérivés, l'acide abiétique et ses dérivés, divers composés cycliques et polycycliques, etc.